(57)【要約】      （修正有）【課題】トナーに所望の正帯電極性を付与し、これを長期にわたって安定維持するトナー外添剤用のシリカ粒子及びこれを含むトナー組成物の提供。【解決手段】体積基準の粒度分布における１次粒子のメジアン径（Ｄ５０）が５〜２５０ｎｍであり、Ｄ９０／Ｄ１０比が３以下であり、かつ平均円形度が０．８〜１であるシリカ粒子の表面に、下式（Ｉ）で表される第４級塩型シラン化合物が結合した正帯電型疎水性球状シリカ粒子。2020033224.tif 000011（式中、Ｒ1、Ｒ2及びＲ3は、独立に、炭素原子数１〜３０の直鎖状、分岐状又は環状のアルキル基を表す。Ｒ4及びＲ5は、独立に、水素原子、又は、炭素原子数１〜１０の直鎖状、分岐状もしくは環状のアルキル基を表し、ｎは１〜８の整数、ｐは０、１又は２を表す。Ｘ-はアニオン、Ｙ+はカチオンを表す。）【選択図】なし【特許請求の範囲】
【請求項１】
体積基準の粒度分布における１次粒子のメジアン径（Ｄ５０）が５〜２５０ｎｍであり、Ｄ９０／Ｄ１０比が３以下であり、かつ平均円形度が０．８〜１であるシリカ粒子の表面に、下式（Ｉ）で表される第４級塩型シラン化合物が結合した正帯電型疎水性球状シリカ粒子。
【化１】
2020033224.tif 000009
（式中、Ｒ1、Ｒ2及びＲ3は、独立に、炭素原子数１〜３０の直鎖状、分岐状又は環状のアルキル基を表す。Ｒ4及びＲ5は、独立に、水素原子、又は、炭素原子数１〜１０の直鎖状、分岐状もしくは環状のアルキル基を表し、ｎは１〜８の整数、ｐは０、１又は２を表す。Ｘ-はアニオン、Ｙ+はカチオンを表す。）
【請求項２】
式（Ｉ）におけるＸ-がＣｌ-であり、Ｙ+がＰ+又はＮ+である請求項１に記載の正帯電型疎水性球状シリカ粒子。
【請求項３】
更に、下式（ＩＶ）で表されるシラザン化合物、下式（Ｖ）で表される１官能性シラン化合物又はこれらの混合物で表面処理された、請求項１又は２に記載の正帯電型疎水性球状シリカ粒子。
Ｒ83ＳｉＮＨＳｉＲ83  （ＩＶ）
Ｒ83ＳｉＸ            （Ｖ）
（式中、Ｒ8は、同一または異なる置換または非置換の炭素原子数１〜６の一価炭化水素基を表し、Ｘは水酸基または加水分解性基を表す。）
【請求項４】
下記工程（Ａ３）及び（Ａ４）を含む請求項１〜３のいずれか１項に記載の正帯電型疎水性球状シリカ粒子の製造方法。
工程（Ａ３）：球状シリカ粒子分散体に、下式（ＩＶ）で表されるシラザン化合物、下式（Ｖ）で表される１官能性シラン化合物又はこれらの混合物を添加し、該シリカ粒子の表面のシラノール基と反応させることによりＲ83ＳｉＯ1/2単位を導入し、疎水性球状シリカ粒子を得る工程
Ｒ83ＳｉＮＨＳｉＲ83  （ＩＶ）
Ｒ83ＳｉＸ            （Ｖ）
（式中、Ｒ8は、同一または異なる置換または非置換の炭素原子数１〜６の一価炭化水素基を表し、Ｘは水酸基または加水分解性基を表す。）
工程（Ａ４）：工程（Ａ３）で得られた疎水性球状シリカ粒子に下式（Ｉ）で表される第４級塩型シラン化合物を添加し、該疎水性球状シリカ粒子表面に残存するシラノール基の少なくとも一部と該第４級塩型シラン化合物を反応させる工程
【化２】
2020033224.tif 000010
（式中、Ｒ1、Ｒ2及びＲ3は、独立に、炭素原子数１〜３０の直鎖状、分岐状又は環状のアルキル基を表す。Ｒ4及びＲ5は、独立に、水素原子、又は、炭素原子数１〜１０の直鎖状、分岐状もしくは環状のアルキル基を表し、ｎは１〜８の整数、ｐは０、１又は２を表す。Ｘ-はアニオン、Ｙ+はカチオンを表す。）
【請求項５】
式（Ｉ）におけるＸ-がＣｌ-であり、Ｙ+がＰ+又はＮ+である請求項４に記載の正帯電型疎水性球状シリカ粒子の製造方法。
【請求項６】
球状シリカ粒子分散体が、下記工程（Ａ１）により製造される親水性球状シリカ粒子分散体である請求項４又は５に記載の正帯電型疎水性球状シリカ粒子の製造方法。
工程（Ａ１）：下式（ＩＩ）で表される４官能性シラン化合物、その部分加水分解縮合物またはこれらの混合物を、塩基性物質の存在下、親水性溶媒及び水を含む混合液中で加水分解、縮合することによって親水性球状シリカ粒子分散体を得る工程
Ｓｉ（ＯＲ6）4      （ＩＩ）
（式中、Ｒ6は、同一または異なる炭素原子数１〜６の一価炭化水素基を表す。）
【請求項７】
球状シリカ粒子分散体が、工程（Ａ１）を経た後、更に下記工程（Ａ２）を経ることにより製造される表面処理球状シリカ粒子分散体である請求項６に記載の正帯電型疎水性球状シリカ粒子の製造方法。
工程（Ａ２）：工程（Ａ１）で得られた親水性球状シリカ粒子分散体に、下式（ＩＩＩ）で表される３官能性シラン化合物、その部分加水分解縮合物またはこれらの混合物を添加し、該親水性球状シリカ粒子の表面にＲ7ＳｉＯ3/2単位を導入し、表面処理球状シリカ粒子分散体を得る工程
Ｒ7ＳｉＸ3            （ＩＩＩ）
（式中、Ｒ7は、同一または異なる置換または非置換の炭素原子数１〜６の一価炭化水素基を表し、Ｘは水酸基または加水分解性基を表す。）
【請求項８】
工程（Ａ２）と工程（Ａ３）の間に、更に工程（Ａ２）で得られた表面処理球状シリカ粒子分散体の分散媒をケトン系溶媒に置換する工程を有する請求項７に記載の正帯電型疎水性球状シリカ粒子の製造方法。
【請求項９】
請求項１〜３のいずれか１項に記載の正帯電型疎水性球状シリカ粒子を含む正帯電トナー組成物。
【発明の詳細な説明】
【技術分野】
【０００１】
本発明は、正帯電型疎水性球状シリカ粒子、その製造方法及びそれを用いた正帯電トナー組成物に関する。
【背景技術】
【０００２】
電子写真現像法において、静電潜像を可視化して又は静電潜像を反転現像により可視化して高品質な画像を得ている。電子写真現像法に好適なトナーは、バインダーとしての熱可塑性樹脂に、着色剤としての染料又は顔料、帯電制御剤、離型剤としてのワックス及び磁性材料を混合して混練、粉砕、分級を行い、トナー粒子としたものである。また、トナー粒子に流動性を付与したり、クリーニング性を向上させたりするために、シリカや酸化チタン、あるいはアルミナ等の無機微粉末からなる外添剤をトナー粒子に添加するのが一般的である。
しかしながら、これらの無機微粉末は、一般的に親水性に富んでおり、トナーの流動性や帯電立ち上がり性が、周囲の環境条件（湿度）に影響されて変化する場合がある。
【０００３】
そこで、このような環境条件の影響を防ぐため、これらの無機微粉末の表面を疎水化剤で処理したり、無機微粉末の表面に帯電極性基を導入したりする方法が行われている。
それら方法の中で、特に正帯電トナー用外添剤として、シリカ微粉末等の金属酸化物をアミノシランカップリング剤等で表面処理したものを用いる方法が、特許文献１（特開昭５２−１３５７３９号公報）及び特許文献２（特開昭５６−１２３５５０号公報）に開示されている。このシラン処理方法によると、アミノシランカップリング剤の末端アミノ基により、強い正帯電性を示す現像剤が得られる。
【０００４】
また、疎水性シリカ粒子に対して、正帯電制御剤と、疎水化剤との両方で表面処理し、それを現像剤の外添剤として用いる方法が、特許文献３（特開昭５８−２１６２５２号公報）に開示されており、ケイ酸微粉末に対して、所定量の含窒素シランカップリング剤と、窒素原子を有するシリコーンオイルとで処理し、それを現像剤の外添剤として用いる方法が、特許文献４（特開昭６３−７３２７１号公報）及び特許文献５（特開昭６３−７３２７２号公報）に開示されている。これらの方法によると、正帯電制御剤の働きにより、強い正帯電性を示す現像剤が得られる。
【０００５】
また、負帯電性極性基と正帯電性極性基との両方の極性基を表面に結合した無機粒子を非磁性一成分現像用トナーの外添剤として用いる方法が、例えば特許文献６（特開平２−６６５６４号公報）に開示されている。
この方法によると、帯電レベルの向上性、帯電立ち上がり性、流動性にそれぞれ優れた非磁性一成分現像用トナーが得られる。
【０００６】
また、特許文献７（特開平１１−１６０９０７号公報）には、帯電の立ち上がり、耐久性の向上、および環境安定性を得るために、正帯電極性基と疎水性基とを有する乾式シリカ微粉末と、正帯電極性基を導入しシリコーンオイルで疎水化処理した湿式シリカ微粉末との併用が有効であることが開示されている。
さらに、特許文献８（特開平１１−１４３１１１号公報）には、帯電の立ち上がり、耐久性の向上、および環境安定性を得るために、正帯電極性基および疎水性基を有する乾式シリカ微粉末と、正帯電極性基およびフッ素含有極性基を含有する湿式シリカ微粉末との併用が有効であることが開示されている。
さらに特許文献９（特開２００７−１０８８０１公報）には、低印字率の印刷を実施した場合でも良好な画像濃度及びカブリ耐性を長期間にわたって得るために、正帯電極性基および疎水性基を有する乾式シリカ微粉末と、フッ素含有負帯電極性基を有し第４級アンモニウム塩型シラン化合物により表面処理された湿式シリカ微粉末とを外添剤として含有する正帯電トナーが有効であることが開示されている。
【０００７】
一方、トナー用途ではないが、特許文献１０（特許第５６０２９９６号公報）には、シリカ粒子、アルコキシシラン、ホスホニウム塩系シラン、及び反応溶媒を含む混合液中で、酸又はアルカリ触媒によりシリカ粒子表面をホスホニウム塩シランで処理したシリカコンポジット粒子が帯電防止剤及び抗菌剤用途に有用として開示されている。
【先行技術文献】
【特許文献】
【０００８】
【特許文献１】特開昭５２−１３５７３９号公報
【特許文献２】特開昭５６−１２３５５０号公報
【特許文献３】特開昭５８−２１６２５２号公報
【特許文献４】特開昭６３−７３２７１号公報
【特許文献５】特開昭６３−７３２７２号公報
【特許文献６】特開平２−６６５６４号公報
【特許文献７】特開平１１−１６０９０７号公報
【特許文献８】特開平１１−１４３１１１号公報
【特許文献９】特開２００７−１０８８０１号公報
【特許文献１０】特許第５６０２９９６号公報
【発明の概要】
【発明が解決しようとする課題】
【０００９】
しかしながら、上述した従来技術は、次のような問題点（１）〜（５）を有していた。
（１）特許文献１等に開示されたアミノシランカップリング剤で処理した金属酸化物を用いた現像剤は、アミノシランカップリング剤が親水性であるために、高温高湿環境において、トナー流動性や帯電性が不安定になるという問題が見られた。また、アミノシランカップリング剤では経時で正帯電性が低下するという問題もあった。
（２）特許文献３等に開示された疎水性シリカ粒子に対して、正帯電制御剤と、疎水化剤との両方で表面処理した現像剤は、トナーの流動性に乏しく、また、帯電性の立ち上がりが遅く、さらには、帯電性が不安定になりやすいという問題が見られた。
（３）特許文献６等に開示された負帯電性極性基と正帯電性極性基の両方の基が表面に結合した無機粒子を含有する現像剤は、高温高湿環境下における帯電安定性やトナー流動性が乏しい、また帯電維持性も良くないという問題が見られた。
（４）特許文献７等に開示された、正帯電性の乾式シリカ微粉末と、正帯電極性基およびフッ素含有極性基を含有する湿式シリカ微粉末と、を併用したトナーでは、トナーが低印字率で使用された場合に、画像濃度とカブリの安定性が不十分になるという問題が見られた。
（５）特許文献９に開示された、正帯電性の乾式シリカと、湿式シリカ微粉末とを併用し、湿式シリカ微粉末に、フッ素含有負帯電極性基と正帯電極性基として第４級アンモニウム塩型シラン化合物により表面処理したトナーは、カブリ性及び画像濃度が若干改善される傾向にあるが、まだ正帯電付与性が劣るという問題点が見られた。
【課題を解決するための手段】
【００１０】
斯かる実情に鑑み本発明者は鋭意研究を行った結果、次の正帯電型疎水性球状シリカ粒子が、上記課題を解決できることを見出し、本発明を完成した。
【００１１】
即ち、本発明は、下記の正帯電型疎水性球状シリカ粒子、該シリカ粒子の製造方法及び該シリカ粒子を含む正帯電トナー組成物を提供するものである。
【００１２】
［１］
体積基準の粒度分布における１次粒子のメジアン径（Ｄ５０）が５〜２５０ｎｍであり、Ｄ９０／Ｄ１０比が３以下であり、かつ平均円形度が０．８〜１であるシリカ粒子の表面に、下式（Ｉ）で表される第４級塩型シラン化合物が結合した正帯電型疎水性球状シリカ粒子。
【化１】
2020033224.tif 000002
（式中、Ｒ1、Ｒ2及びＲ3は、独立に、炭素原子数１〜３０の直鎖状、分岐状又は環状のアルキル基を表す。Ｒ4及びＲ5は、独立に、水素原子、又は、炭素原子数１〜１０の直鎖状、分岐状もしくは環状のアルキル基を表し、ｎは１〜８の整数、ｐは０、１又は２を表す。Ｘ-はアニオン、Ｙ+はカチオンを表す。）
【００１３】
［２］
式（Ｉ）におけるＸ-がＣｌ-であり、Ｙ+がＰ+又はＮ+である［１］に記載の正帯電型疎水性球状シリカ粒子。
【００１４】
［３］
更に、下式（ＩＶ）で表されるシラザン化合物、下式（Ｖ）で表される１官能性シラン化合物又はこれらの混合物で表面処理された、［１］又は［２］に記載の正帯電型疎水性球状シリカ粒子。
Ｒ83ＳｉＮＨＳｉＲ83  （ＩＶ）
Ｒ83ＳｉＸ            （Ｖ）
（式中、Ｒ8は、同一または異なる置換または非置換の炭素原子数１〜６の一価炭化水素基を表し、Ｘは水酸基または加水分解性基を表す。）
【００１５】
［４］
下記工程（Ａ３）及び（Ａ４）を含む［１］〜［３］のいずれかに記載の正帯電型疎水性球状シリカ粒子の製造方法。
工程（Ａ３）：球状シリカ粒子分散体に、下式（ＩＶ）で表されるシラザン化合物、下式（Ｖ）で表される１官能性シラン化合物又はこれらの混合物を添加し、該シリカ粒子の表面のシラノール基と反応させることによりＲ83ＳｉＯ1/2単位を導入し、疎水性球状シリカ粒子を得る工程
Ｒ83ＳｉＮＨＳｉＲ83  （ＩＶ）
Ｒ83ＳｉＸ            （Ｖ）
（式中、Ｒ8は、同一または異なる置換または非置換の炭素原子数１〜６の一価炭化水素基を表し、Ｘは水酸基または加水分解性基を表す。）
工程（Ａ４）：工程（Ａ３）で得られた疎水性球状シリカ粒子に下式（Ｉ）で表される第４級塩型シラン化合物を添加し、該疎水性球状シリカ粒子表面に残存するシラノール基の少なくとも一部と該第４級塩型シラン化合物を反応させる工程
【化２】
2020033224.tif 000003
（式中、Ｒ1、Ｒ2及びＲ3は、独立に、炭素原子数１〜３０の直鎖状、分岐状又は環状のアルキル基を表す。Ｒ4及びＲ5は、独立に、水素原子、又は、炭素原子数１〜１０の直鎖状、分岐状もしくは環状のアルキル基を表し、ｎは１〜８の整数、ｐは０、１又は２を表す。Ｘ-はアニオン、Ｙ+はカチオンを表す。）
【００１６】
［５］
式（Ｉ）におけるＸ-がＣｌ-であり、Ｙ+がＰ+又はＮ+である［４］に記載の正帯電型疎水性球状シリカ粒子の製造方法。
【００１７】
［６］
球状シリカ粒子分散体が、下記工程（Ａ１）により製造される親水性球状シリカ粒子分散体である［４］又は［５］に記載の正帯電型疎水性球状シリカ粒子の製造方法。
工程（Ａ１）：下式（ＩＩ）で表される４官能性シラン化合物、その部分加水分解縮合物またはこれらの混合物を、塩基性物質の存在下、親水性溶媒及び水を含む混合液中で加水分解、縮合することによって親水性球状シリカ粒子分散体を得る工程
Ｓｉ（ＯＲ6）4      （ＩＩ）
（式中、Ｒ6は、同一または異なる炭素原子数１〜６の一価炭化水素基を表す。）
【００１８】
［７］
球状シリカ粒子分散体が、工程（Ａ１）を経た後、更に下記工程（Ａ２）を経ることにより製造される表面処理球状シリカ粒子分散体である［６］に記載の正帯電型疎水性球状シリカ粒子の製造方法。
工程（Ａ２）：工程（Ａ１）で得られた親水性球状シリカ粒子分散体に、下式（ＩＩＩ）で表される３官能性シラン化合物、その部分加水分解縮合物またはこれらの混合物を添加し、該親水性球状シリカ粒子の表面にＲ7ＳｉＯ3/2単位を導入し、表面処理球状シリカ粒子分散体を得る工程
Ｒ7ＳｉＸ3            （ＩＩＩ）
（式中、Ｒ7は、同一または異なる置換または非置換の炭素原子数１〜６の一価炭化水素基を表し、Ｘは水酸基または加水分解性基を表す。）
【００１９】
［８］
工程（Ａ２）と工程（Ａ３）の間に、更に工程（Ａ２）で得られた表面処理球状シリカ粒子分散体の分散媒をケトン系溶媒に置換する工程を有する［７］に記載の正帯電型疎水性球状シリカ粒子の製造方法。
【００２０】
［９］
［１］〜［３］のいずれかに記載の正帯電型疎水性球状シリカ粒子を含む正帯電トナー組成物。
【発明の効果】
【００２１】
本発明の正帯電型疎水性球状シリカ粒子は、帯電の立ち上がりが早く、経時の正帯電維持性にも優れている。また、本発明の正帯電型疎水性球状シリカ粒子を含むトナー組成物は、流動性、印刷特性に優れ、さらにこれらの特性は周囲の環境条件の変化による影響も少ない。
【発明を実施するための形態】
【００２２】
以下、本発明の正帯電型疎水性球状シリカ粒子について詳細に説明する。
本発明の正帯電型疎水性球状シリカ粒子は、体積基準の粒度分布における１次粒子のメジアン径（Ｄ５０）が５〜２５０ｎｍであり、Ｄ９０／Ｄ１０比が３以下であり、かつ平均円形度が０．８〜１であるシリカ粒子の表面に、下式（Ｉ）で表される第４級塩型シラン化合物が結合した正帯電型疎水性球状シリカ粒子である。
【化３】
2020033224.tif 000004
（式中、Ｒ1、Ｒ2及びＲ3は、独立に、炭素原子数１〜３０の直鎖状、分岐状又は環状のアルキル基を表す。Ｒ4及びＲ5は、独立に、水素原子、又は、炭素原子数１〜１０の直鎖状、分岐状もしくは環状のアルキル基を表し、ｎは１〜８の整数、ｐは０、１又は２を表す。Ｘ-はアニオン、Ｙ+はカチオンを表す。）
【００２３】
Ｒ1、Ｒ2及びＲ3は、独立に、炭素原子数１〜３０の直鎖状のアルキル基、炭素原子数３〜３０の分岐状のアルキル基又は炭素原子数３〜３０の環状のアルキル基を表す。アルキル基の具体例としては、メチル基、エチル基、プロピル基、イソプロピル基、ブチル基、イソブチル基、ｔｅｒｔ−ブチル基、ペンチル基、シクロペンチル基、ヘキシル基、シクロヘキシル基、ヘプチル基、オクチル基、デシル基、ウンデシル基、ドデシル基、トリデシル基、テトラデシル基、ペンタデシル基、ヘキサデシル基、ヘプタデシル基、オクタデシル基、ノナデシル基等が例示される。これらの中でも、炭素原子数１〜１８の直鎖状アルキル基が好ましく、Ｒ1、Ｒ2及びＲ3のうち少なくとも１つが炭素原子数４〜１８の直鎖状アルキル基であることがより好ましい。
【００２４】
Ｒ4及びＲ5は、独立に、水素原子、又は、炭素原子数１〜１０の直鎖状のアルキル基、炭素原子数３〜１０の分岐状のアルキル基もしくは炭素原子数３〜１０の環状のアルキル基を表す。アルキル基の具体例としては、メチル基、エチル基、プロピル基、イソプロピル基、ブチル基、イソブチル基、ｔｅｒｔ−ブチル基、ペンチル基、シクロペンチル基、ヘキシル基、シクロヘキシル基、ヘプチル基、オクチル基、デシル基等が例示される。これらの中でも、水素原子及び立体障害の小さいメチル基がシリカ表面との反応を阻害しないために特に好ましい。
【００２５】
上式（Ｉ）におけるＸ-はアニオンを表し、アニオンとしては、Ｆ+（フッ素イオン）、Ｃｌ-（塩素イオン）、Ｂｒ-（臭素イオン）、Ｉ-（ヨウ素イオン）、ＢＦ4-、ＰＦ6-、Ｎ（ＳＯ2ＣＦ3）2-、ＰＯ2（ＯＭｅ）3-、ＰＳ2（ＯＥｔ）2-、（ＣＯ2Ｍｅ）2ＰｈＳＯ3-等のアニオンが挙げられ、好ましくはＣｌ-である。上式（Ｉ）におけるＹ+はカチオンを表し、好ましくはＰ+又はＮ+である。
【００２６】
式（Ｉ）で表される第４級塩型シラン化合物の好ましい例としては、ｎ−オクタデシルジメチル［３−（トリメトキシシリル）プロピル］アンモニウムクロライド、トリ−ｎ−ブチル［３−（トリメトキシシリル）−プロピル］ホスホニウムクロライド等が挙げられる。
【００２７】
式（Ｉ）で表される第４級塩型シラン化合物で処理されるシリカ粒子は、体積基準の粒度分布における１次粒子のメジアン径（Ｄ５０：粒径の小さい側から累積５０％となる粒子径）が５〜２５０ｎｍであり、好ましくは１０〜２００ｎｍである。Ｄ５０が５ｎｍよりも小さいと粒子の凝集が激しく、全体のゲル化や製造装置内部への付着を引き起こし、うまく取り出せない場合がある。またＤ５０が２５０ｎｍよりも大きいと良好な正帯電性を付与できない場合があり好ましくない。
【００２８】
式（Ｉ）で表される第４級塩型シラン化合物で処理されるシリカ粒子は、体積基準の粒度分布において、粒径の小さい側から累積１０％となる粒子径をＤ１０、累積９０％となる粒子径をＤ９０としたとき、Ｄ９０／Ｄ１０比が３以下であることから、その粒度分布が狭いことを特徴とするものである。このような粒度分布が狭い粒子であると、流動性を制御することが容易になる点で好ましい。Ｄ９０／Ｄ１０比は２．９以下であることがより好ましい。
なお、本発明において、体積基準の粒度分布はレーザー光を用いた動的光散乱法によって測定したものである。
【００２９】
また、本発明において、円形度とは、（粒子面積と等しい円の周囲長）／（粒子周囲長）を指し、具体的には電子顕微鏡（倍率：１０万倍）によって得られた形状を基に算出し、シリカ粒子１０個の円形度を平均したものを「平均円形度」とする。
式（Ｉ）で表される第４級塩型シラン化合物で処理されるシリカ粒子の平均円形度は０．８〜１であり、特に０．９２〜１が好ましい。また、本発明において「球状」とは、真球だけでなく、若干歪んだ球も含む。なおこのような粒子の形状は、粒子を二次元に投影した時の円形度で評価する。
【００３０】
本発明の正帯電型疎水性球状シリカ粒子は、更に、下式（ＩＶ）で表されるシラザン化合物、下式（Ｖ）で表される１官能性シラン化合物又はこれらの混合物で表面処理されたものであることが好ましい。
Ｒ83ＳｉＮＨＳｉＲ83  （ＩＶ）
Ｒ83ＳｉＸ            （Ｖ）
（式中、Ｒ8は、同一または異なる置換または非置換の炭素原子数１〜６の一価炭化水素基を表し、Ｘは水酸基または加水分解性基を表す。）
【００３１】
上式（ＩＶ）および（Ｖ）中、Ｒ8は、好ましくは炭素原子数１〜４、特に好ましくは炭素原子数１〜２の１価炭化水素基である。Ｒ8で表される１価炭化水素基としては、例えば、メチル基、エチル基、プロピル基、イソプロピル基、ブチル基等のアルキル基等が挙げられ、好ましくは、メチル基、エチル基及びプロピル基であり、特に好ましくは、メチル基及びエチル基である。また、これらの１価炭化水素基の水素原子の一部または全部が、フッ素原子、塩素原子、臭素原子等のハロゲン原子、好ましくは、フッ素原子で置換されていてもよい。
【００３２】
Ｘで表される加水分解性基としては、例えば、ヒドロキシ基、塩素原子、アルコキシ基、アミノ基及びアシルオキシ基等が挙げられ、好ましくは、アルコキシ基及びアミノ基であり、より好ましくはアルコキシ基であり、メトキシ基及びエトキシ基が特に好ましい。
【００３３】
上式（ＩＶ）で表されるシラザン化合物としては、例えば、ヘキサメチルジシラザン、ヘキサエチルジシラザン等が挙げられ、好ましくはヘキサメチルジシラザンである。上式（Ｖ）で表される１官能性シラン化合物としては、例えば、トリメチルシラノール、トリエチルシラノール等のモノシラノール化合物；トリメチルクロロシラン、トリエチルクロロシラン等のモノクロロシラン；トリメチルメトキシシラン、トリメチルエトキシシラン等のモノアルコキシシラン；トリメチルシリルジメチルアミン、トリメチルシリルジエチルアミン等のモノアミノシラン；トリメチルアセトキシシラン等のモノアシルオキシシラン等が挙げられ、好ましくは、トリメチルシラノール、トリメチルメトキシシラン及びトリメチルシリルジエチルアミンであり、特に好ましくは、トリメチルシラノール及びトリメチルメトキシシランである。
【００３４】
本発明の正帯電型疎水性球状シリカ粒子の疎水性の評価手法としては、特に限定されるものではないが、例えば、疎水化度（メタノールウェッタビリティー）を好適に用いることができる。本発明の正帯電型疎水性球状シリカ粒子は、下記の手順で測定した場合の疎水化度が６０％以上のものが好ましく、６５％以上のものがより好ましい。この値が６０％以上であると、得られるシリカ粒子に良好な耐環境性を付与でき、該シリカ粒子を静電荷現像用トナーとして応用する場合、良好な帯電安定性が得られる。
【００３５】
ここで、疎水化度は、下記の手順で求めることができる。
１）試料０．２ｇを２００ｍｌビーカーに秤取し純水５０ｍｌを加える。
２）電磁攪拌しながら、液面下へメタノールを加える。
３）液面上に試料が認められなくなった点を終点とする。
４）要したメタノール量から次式により疎水化度を算出する。
疎水化度（％）＝［ｘ／（５０＋ｘ）］×１００
ｘ：メタノール量（ｍｌ）
【００３６】
次に、本発明の正帯電型疎水性球状シリカ粒子の製造方法について詳細に説明する。
【００３７】
本発明の疎水性球状シリカ粒子は、例えば、次の工程（Ａ３）及び（Ａ４）を経ることによって得られる。また、工程（Ａ３）の原料である球状シリカ粒子分散体は、例えば、工程（Ａ１）、必要により更に工程（Ａ２）により得ることができる。
工程（Ａ１）：親水性球状シリカ粒子分散体を得る合成工程
工程（Ａ２）：３官能性シラン化合物による表面処理工程
工程（Ａ３）：１官能性シラン化合物による表面処理工程
工程（Ａ４）：第４級塩型シラン化合物による表面処理工程
以下、各工程を順に追って説明する。
【００３８】
工程（Ａ１）：親水性球状シリカ粒子分散体を得る合成工程
本工程は、下式（ＩＩ）で表される４官能性シラン化合物、その部分加水分解縮合物またはこれらの混合物を、塩基性物質の存在下、親水性溶媒及び水を含む混合液中で加水分解、縮合することによって親水性球状シリカ粒子分散体を得る工程である。
Ｓｉ（ＯＲ6）4      （ＩＩ）
（式中、Ｒ6は、同一または異なる炭素原子数１〜６の一価炭化水素基を表す。）
【００３９】
上式（ＩＩ）中、Ｒ6は、炭素原子数１〜６の１価炭化水素基であるが、炭素原子数１〜４のものが好ましく、特に炭素原子数１〜２のものが好ましい。Ｒ6で表される１価炭化水素基としては、例えば、メチル基、エチル基、プロピル基、ブチル基、フェニル基等が挙げられ、好ましくは、メチル基、エチル基、プロピル基及びブチル基であり、特に好ましくは、メチル基及びエチル基である。
【００４０】
上式（ＩＩ）で表される４官能性シラン化合物としては、例えば、テトラメトキシシラン、テトラエトキシシラン、テトラプロポキシシラン、テトラブトキシシラン等のテトラアルコキシシラン及びテトラフェノキシシラン等が挙げられ、好ましくは、テトラメトキシシラン、テトラエトキシシラン、テトラプロポキシシラン及びテトラブトキシシランであり、特に好ましくは、テトラメトキシシラン及びテトラエトキシシランである。また、上式（ＩＩ）で表される４官能性シラン化合物の加水分解縮合物としては、例えば、メチルシリケート、エチルシリケート等が挙げられる。
【００４１】
塩基性物質としては、例えばアンモニア、ジメチルアミン、ジエチルアミン等が挙げられ、好ましくは、アンモニア及びジエチルアミンであり、特に好ましくはアンモニアである。これらの塩基性物質は、所要量を水に溶解したものが使用できる。
【００４２】
親水性溶媒としては、例えばメタノール、エタノール、１−プロパノール、２−プロパノール、ｔ−ブタノール等のアルコール類；テトラヒドロフラン、ジオキサン等のエーテル類；ジエチレングリコール、ジプロピレングリコール等のグリコール類等を挙げることができる。
【００４３】
本工程において使用される水の量は、一般式（ＩＩ）で表される４官能性シラン化合物および／またはその部分加水分解縮合物のヒドロカルビルオキシ基の合計１モルに対して０．５〜５モルであることが好ましく、０．６〜２モルであることがより好ましく、０．７〜１モルであることが特に好ましい。
水に対する親水性溶媒の比率は、疎水化された球状シリカ粒子と混合溶媒との親和性および製造の容易性の点から、質量比で０．５〜１０であることが好ましく、３〜９であることがより好ましく、５〜８であることが特に好ましい。
塩基性物質の量は、一般式（ＩＩ）で表される４官能性シラン化合物および／またはその部分加水分解縮合生成物のヒドロカルビルオキシ基の合計１モルに対して０．０１〜２モルであることが好ましく、０．０２〜０．５モルであることがより好ましく、０．０４〜０．１２モルであることが特に好ましい。
【００４４】
本工程における加水分解縮合の反応条件は、反応温度２０〜１２０℃、反応時間１〜８時間が好ましく、反応温度２０〜１００℃、反応時間１〜６時間がより好ましい。
【００４５】
工程（Ａ１）で得られる親水性球状シリカ粒子分散体中のシリカ粒子の濃度は２〜２０質量％が好ましく、特に３〜１０質量％が好ましい。
【００４６】
工程（Ａ２）：３官能性シラン化合物による表面処理工程
本工程は、工程（Ａ１）で得られた親水性球状シリカ粒子分散体に、下式（ＩＩＩ）で表される３官能性シラン化合物、その部分加水分解縮合物またはこれらの混合物を添加し、該親水性球状シリカ粒子の表面にＲ7ＳｉＯ3/2単位を導入する工程である。
Ｒ7ＳｉＸ3            （ＩＩＩ）
（式中、Ｒ7は同一または異なる置換または非置換の炭素原子数１〜６の一価炭化水素基を表し、Ｘは水酸基または加水分解性基を表す。）
【００４７】
上式（ＩＩＩ）中、Ｒ7は、好ましくは炭素原子数１〜４、特に好ましくは炭素原子数１〜２の１価炭化水素基である。Ｒ7で表される１価炭化水素基としては、例えば、メチル基、エチル基、プロピル基、イソプロピル基、ブチル基等のアルキル基等が挙げられ、好ましくは、メチル基、エチル基及びプロピル基であり、特に好ましくは、メチル基及びエチル基である。また、これらの１価炭化水素基の水素原子の一部または全部が、フッ素原子、塩素原子、臭素原子等のハロゲン原子、好ましくは、フッ素原子で置換されていてもよい。
【００４８】
Ｘで表される加水分解性基としては、例えば、ヒドロキシ基、塩素原子、アルコキシ基、アミノ基及びアシルオキシ基等が挙げられ、好ましくは、アルコキシ基及びアミノ基であり、より好ましくはアルコキシ基であり、メトキシ基及びエトキシ基が特に好ましい。
【００４９】
上式（ＩＩＩ）で表される３官能性シラン化合物としては、例えば、メチルトリクロロシラン、エチルトリクロロシラン等のトリクロロシラン；メチルトリメトキシシラン、メチルトリエトキシシラン等のトリアルコキシシラン等が挙げられ、好ましくは、メチルトリメトキシシラン及びメチルトリエトキシシランである。
【００５０】
上式（ＩＩＩ）で表される３官能性シラン化合物の使用量は、親水性球状シリカ粒子のＳｉ原子（上式（ＩＩ）由来のＳｉ原子）１モルに対して好ましくは０．０１〜０．１モル、より好ましくは０．０３〜０．０８モルである。
【００５１】
本工程（Ａ２）では、工程（Ａ１）で得られた親水性球状シリカ粒子分散体に、上式（ＩＩＩ）で表される３官能性シラン化合物を添加し、次の反応条件で３官能性シラン化合物による表面処理反応を行う。本工程（Ａ２）における３官能性シラン化合物による表面処理の反応条件は、反応温度４０〜６０℃、反応時間１〜１０時間が好ましく、反応温度５０〜６０℃、反応時間２〜８時間がより好ましい。
【００５２】
工程（Ａ３）：１官能性シラン化合物による表面処理工程
本工程は、球状シリカ粒子分散体に、下式（ＩＶ）で表されるシラザン化合物、下式（Ｖ）で表される１官能性シラン化合物又はこれらの混合物を添加し、該シリカ粒子の表面のシラノール基と反応させることによりＲ83ＳｉＯ1/2単位を導入し、疎水性球状シリカ粒子を得る工程である。
Ｒ83ＳｉＮＨＳｉＲ83  （ＩＶ）
Ｒ83ＳｉＸ            （Ｖ）
（式中、Ｒ8は同一または異なって置換または非置換の炭素原子数１〜６の一価炭化水素基を表し、Ｘは水酸基または加水分解性基を表す。）
【００５３】
工程（Ａ３）の原料である球状シリカ粒子分散体としては、例えば以下の球状シリカ粒子分散体を用いることができる。
・上記工程（Ａ１）により得られる親水性球状シリカ粒子分散体
・上記工程（Ａ１）を経た後、更に上記工程（Ａ２）を経ることにより得られる表面処理球状シリカ粒子分散体
・市販されている親水性球状シリカ粒子分散体
市販されている親水性球状シリカ粒子分散体としては、親水性球状シリカ粒子が上述したアルコール類等の親水性溶媒に分散している親水性球状シリカ粒子分散体を用いることができる。市販品を用いる場合は、（Ａ３）工程に付す際に、適当なシリカ粒子濃度となるように、親水性溶媒の添加又は留去を行ない、市販の親水性球状シリカ粒子分散体を希釈又は濃縮して用いてもよい。この場合のシリカ粒子濃度としては、上述した工程（Ａ１）で得られる親水性球状シリカ粒子分散体中のシリカ粒子濃度と同様、２〜２０質量％が好ましい。
【００５４】
上式（ＩＶ）および（Ｖ）中、Ｒ8は、好ましくは炭素原子数１〜４、特に好ましくは炭素原子数１〜２の１価炭化水素基である。Ｒ8で表される１価炭化水素基としては、例えば、メチル基、エチル基、プロピル基、イソプロピル基、ブチル基等のアルキル基等が挙げられ、好ましくは、メチル基、エチル基及びプロピル基であり、特に好ましくは、メチル基及びエチル基である。また、これらの１価炭化水素基の水素原子の一部または全部が、フッ素原子、塩素原子、臭素原子等のハロゲン原子、好ましくは、フッ素原子で置換されていてもよい。
【００５５】
Ｘで表される加水分解性基としては、上記式（ＩＩＩ）におけるＸと同様のものが挙げられる。
【００５６】
上式（ＩＶ）で表されるシラザン化合物としては、例えば、ヘキサメチルジシラザン、ヘキサエチルジシラザン等が挙げられ、好ましくはヘキサメチルジシラザンである。上式（Ｖ）で表される１官能性シラン化合物としては、例えば、トリメチルシラノール、トリエチルシラノール等のモノシラノール化合物；トリメチルクロロシラン、トリエチルクロロシラン等のモノクロロシラン；トリメチルメトキシシラン、トリメチルエトキシシラン等のモノアルコキシシラン；トリメチルシリルジメチルアミン、トリメチルシリルジエチルアミン等のモノアミノシラン；トリメチルアセトキシシラン等のモノアシルオキシシラン等が挙げられ、好ましくは、トリメチルシラノール、トリメチルメトキシシラン及びトリメチルシリルジエチルアミンであり、特に好ましくは、トリメチルシラノール及びトリメチルメトキシシランである。
【００５７】
上式（ＩＶ）および（Ｖ）で表される化合物の使用量は、球状シリカ粒子のＳｉ原子１モルに対して、好ましくは０．１〜１．５モル、より好ましくは０．２〜１．２モル、特に好ましくは０．３〜１．１モルである。
【００５８】
本工程（Ａ３）では、球状シリカ粒子分散体に、上式（ＩＶ）で表されるシラザン化合物、上式（Ｖ）で表される１官能性シラン化合物又はこれらの混合物を添加し、次の反応条件で１官能性シラン化合物による表面処理反応を行う。本工程（Ａ３）における表面処理の反応条件は、反応温度４０〜１３０℃、反応時間１〜１５時間が好ましく、反応温度６０〜１２０℃、反応時間２〜１０時間がより好ましい。
【００５９】
上記疎水性球状シリカ粒子は、工程（Ａ３）後の疎水性球状シリカ粒子分散体から、常圧乾燥、減圧乾燥等の常法によって粉体として得られる。
【００６０】
本工程で得られる疎水性球状シリカ粒子は、体積基準の粒度分布における１次粒子のメジアン径（Ｄ５０）が５〜２５０ｎｍであり、Ｄ９０／Ｄ１０比が３以下であり、かつ平均円形度が０．８〜１であることが好ましい。
【００６１】
なお、上記工程（Ａ２）と上記工程（Ａ３）の間に、疎水性球状シリカ粒子分散体の分散媒をケトン系溶媒に置換する工程を有していてもよい。
本工程は、工程（Ａ２）で得られた表面処理球状シリカ粒子分散体中の水、親水性有機溶媒および縮合によって生じたアルコール等の揮発性副生成物等から構成される分散媒をケトン系溶媒に置換する工程である。
【００６２】
ケトン系溶媒の具体例としては、メチルエチルケトン、メチルイソブチルケトン、アセチルアセトン等が挙げられ、好ましくはメチルイソブチルケトンである。
【００６３】
ケトン系溶媒の添加量は、シリカ粒子の凝集抑制、次工程の表面処理における反応系の濃度の観点から、工程（Ａ２）で得られた表面処理球状シリカ粒子に対して好ましくは重量比で０．５〜５倍量、より好ましくは１〜２倍量用いるのがよい。
【００６４】
表面処理球状シリカ粒子分散体中の親水性有機溶媒、水、および縮合によって生じたアルコール等の揮発性副生成物をケトン系溶媒に置換する方法としては、濃縮（大気圧または減圧）、フィルターを用いた限外ろ過などの方法が挙げられる。親水性有機溶媒および水よりも沸点の高いケトン系溶媒を添加し、濃縮する方法が好ましい。
【００６５】
工程（Ａ４）：第４級塩型シラン化合物による表面処理工程
本工程は、工程（Ａ３）で得られた疎水性球状シリカ粒子に下式（Ｉ）で表される第４級塩型シラン化合物を添加し、該疎水性シリカ粒子表面に残存するシラノール基の少なくとも一部と該第４級塩型シラン化合物を反応させる工程である。
【００６６】
【化４】
2020033224.tif 000005
（式中、Ｒ1、Ｒ2及びＲ3は、独立に、炭素原子数１〜３０の直鎖状、分岐状又は環状のアルキル基を表す。Ｒ4及びＲ5は、独立に、水素原子、又は、炭素原子数１〜１０の直鎖状、分岐状もしくは環状のアルキル基を表し、ｎは１〜８の整数、ｐは０、１又は２を表す。Ｘ-はアニオン、Ｙ+はカチオンを表す。）
【００６７】
上式（Ｉ）で表される第４級塩型シラン化合物は上記で挙げられたものと同様のものが使用できる。
【００６８】
工程（Ａ４）の表面処理工程は、まず溶媒中に疎水性球状シリカ粒子を分散させる。このとき、溶媒に対する疎水性球状シリカ粒子の添加量は、特に制限されないが、表面処理反応に要する時間と分散性との観点から、好ましくは溶媒１００質量部に対して１〜８０質量部、特に好ましくは５〜５０質量部である。
【００６９】
本工程で用いる溶媒は、疎水性球状シリカ粒子が分散し更に第４級塩型シラン化合物が溶解するものが用いられる。例えば、メタノール、エタノール、イソプロピルアルコール等の低級アルコールが挙げられ、この中で、メタノール、エタノールが好ましい。
【００７０】
次に、疎水性球状シリカ粒子が溶媒中に分散している中に第４級塩型シラン化合物を添加する。このとき、第４級塩型シラン化合物はそのまま添加してもよいし、上記溶媒に希釈した形で添加してもよい。
【００７１】
第４級塩型シラン化合物の添加量は、疎水性球状シリカ粒子１００質量部に対して好ましくは１〜５０質量部であり、より好ましくは５〜３０質量部である。
【００７２】
第４級塩型シラン化合物を添加後、次の反応条件で第４級塩型シラン化合物による表面処理反応を行なう。本工程における反応条件は、反応温度２０〜８０℃、反応時間１〜８時間が好ましく、反応温度２０〜６０℃、反応時間２〜６時間がより好ましい。
【００７３】
反応後は反応溶液から溶媒を適宜除去することにより目的とする正帯電型疎水性球状シリカ粒子を得ることができる。
【００７４】
次に、本発明の正帯電トナー組成物について詳細に説明する。
本発明の正帯電トナー組成物は、上述した本発明の正帯電型疎水性球状シリカ粒子をトナー外添剤として含む。この正帯電型疎水性球状シリカ粒子をトナー外添剤として使用する場合の配合量は、トナー１００質量部に対して、０．１〜３質量部が好ましく、さらに好ましくは０．３〜２質量部である。このような範囲であれば、トナーへ安定的に正帯電性を付与できる。
【００７５】
本発明の正帯電トナー組成物に含まれるトナー粒子としては、結着樹脂と着色剤を主成分として構成される公知のものが使用できる。また、必要に応じて他の外添剤が添加されていてもよい。
【００７６】
本発明の正帯電トナー組成物は、トナー組成物の一般的な製造方法により製造することができる。例えば、結着樹脂、着色剤及びその他の添加剤を溶融混合し、粉砕し、分級することにより得られたトナー粒子に、本発明の正帯電型疎水性球状シリカ粒子を混合する方法が挙げられる。
【実施例】
【００７７】
以下、実施例および比較例を用いて本発明を具体的に説明する。なお、下記の実施例は、本発明を何ら制限するものではない。各合成例および比較合成例で得られたシリカの粒度分布測定および粒子の形状観察は下記の条件で行い、結果を表１に示した。
【００７８】
［粒度分布］
シリカ粒子が０．５質量％となるようにシリカ粒子分散体をメタノールで希釈し、超音波を１０分間照射した際の粒度分布を、動的光散乱法／レーザードップラー法ナノトラック粒度分布測定装置（日機装株式会社製、ＵＰＡ−ＥＸ１５０）により測定し、得られた体積基準の粒度分布を基に、メジアン径およびＤ９０／Ｄ１０比を算出した。
【００７９】
［粒子の形状］
電子顕微鏡（日立製作所製、Ｓ−４７００型、倍率：１０万倍）を用いてシリカ粒子の観察を行い、形状を確認した。粒子を二次元に投影した時の円形度を（粒子面積と等しい円の周囲長）／（粒子周囲長）として求め、シリカ粒子１０個の円形度の平均値を平均円形度とした。
【００８０】
［合成例１］
・工程（Ａ１）：親水性球状シリカ粒子の合成工程
攪拌機、滴下ロート及び温度計を備えた３リットルのガラス製反応器に、メタノール９８９．５ｇ、水１３５．５ｇ及び２８％アンモニア水６６．５ｇを入れて混合した。この溶液を３５℃となるように調整し、攪拌しながらテトラメトキシシラン４３６．５ｇ（２．８７モル）を６時間かけて滴下した。滴下終了後、さらに０．５時間攪拌を継続して加水分解縮合を行うことにより、親水性球状シリカ粒子の分散体を得た。
【００８１】
・工程（Ａ２）：３官能性シラン化合物による表面処理工程
前記工程（Ａ１）で得られた親水性球状シリカ粒子の分散体に、２５℃でメチルトリメトキシシラン４．４ｇ（０．０３モル）を０．５時間かけて滴下し、滴下終了後１２時間攪拌を継続し、シリカ粒子表面の処理を行った。
【００８２】
・工程（Ａ３）：１官能性シラン化合物による表面処理工程
ガラス製反応器にエステルアダプターと冷却管とを取り付け、前記工程（Ａ２）で得られた表面処理球状シリカ粒子分散体を６０〜７０℃に加熱し、分散体中のシリカ粒子含有量が２８質量％になるまでメタノールと水の混合物（１，０２１ｇ）を留去した。ここに、２５℃において、ヘキサメチルジシラザン１３８．４ｇ（０．８６モル）を添加した後、５０〜６０℃に加熱し、９時間反応させることにより、分散体中のシリカ粒子をトリメチルシリル化した。次いで、この分散体中の溶媒を１３０℃、減圧下（６，６５０Ｐａ）で留去することにより、疎水性球状シリカ粒子１８６ｇを得た。
【００８３】
［合成例２］
合成例１の工程（Ａ１）において、メタノールの量を１０４５．７ｇ、水の量を１１２．６ｇ、２８％アンモニア水の量を３３．２ｇにそれぞれ変更した以外は、合成例１と同様の手順で、疎水性球状シリカ粒子１８８ｇを得た。
【００８４】
［合成例３］
・工程（Ａ１）：親水性球状シリカ粒子の合成工程
撹拌機、滴下ロート及び温度計を備えた３リットルのガラス製反応器に、メタノール６２３．７ｇ、水４１．４ｇ及び２８％アンモニア水４９．８ｇを添加して混合した。この溶液を３５℃に調整し、撹拌しながらテトラメトキシシラン１，１６３．７ｇ（７．６４モル）および５．４％アンモニア水４１８．１ｇを同時に添加開始し、前者は６時間、後者は４時間かけて滴下した。テトラメトキシシラン滴下終了後、０．５時間撹拌を続け加水分解縮合を行いシリカ粒子の分散体を得た。
【００８５】
・工程（Ａ２）：３官能性シラン化合物による表面処理工程
前記工程（Ａ１）で得られた分散体に２５℃でメチルトリメトキシシラン１１．６ｇ（０．０９モル）を０．５時間かけて滴下し、滴下終了後１２時間撹拌しシリカ粒子表面の処理を行った。
【００８６】
・分散媒置換工程：
ガラス製反応器にエステルアダプターと冷却管とを取り付け、前記工程（Ａ２）で得られた表面処理シリカ分散体にメチルイソブチルケトン１，４４０ｇを添加した後、８０〜１１０℃に加熱しメタノールおよび水を７時間かけて留去した。
【００８７】
・工程（Ａ３）：前記分散媒置換工程で得られた表面処理シリカのメチルイソブチルケトン分散体に２５℃でヘキサメチルジシラザン３５７．６ｇを添加し、１２０℃に加熱し３時間反応させ、シリカ粒子表面をトリメチルシリル化した。その後溶媒を減圧下で留去して疎水性球状シリカ粒子４７２ｇを得た。
【００８８】
［合成例４］
前記合成例３の工程（Ａ１）において、反応温度を３５℃から４５℃に変更した以外は合成例３と同様の手順で疎水性球状シリカ粒子４６９gを得た。
【００８９】
［合成例５］
親水性球状シリカ粒子分散体として市販の親水性球状シリカ粒子分散体（日産化学社製ＩＰＡ−ＳＴ−Ｌ、粒子径４５ｎｍ、３０質量％イソプロピルアルコール分散体）を３４０ｇ（シリカ含有量１０２ｇ（１．７モル））及びイソプロピルアルコール３４０ｇを攪拌機、滴下ロート及び温度計を備えた３リットルのガラス製反応器に入れ、２５℃でヘキサメチルジシラザン５５ｇ（０．３４モル）を添加混合した。この溶液を６０℃に加熱し８時間反応させ、シリカ表面の疎水化を行った。その後溶媒を常圧下で留去して疎水性球状シリカ粒子１１０ｇを得た。
【００９０】
［比較合成例１］
攪拌機及び温度計を備えた０．３リットルのガラス製反応器に、爆燃法で製造されたシリカ（商品名：ＳＯ−Ｃ１、アドマテックス社製）１００ｇを仕込み、純水１ｇを攪拌下で添加し、密閉後、さらに６０℃で１０時間攪拌した。次いで、２５℃まで冷却した後、ヘキサメチルジシラザン２ｇを攪拌下で添加し、密閉後、さらに２４時間攪拌した。１２０℃に昇温し、窒素ガスを通気しながら残存原料および生成したアンモニアを除去し、疎水性球状シリカ粒子１００ｇを得た。
【００９１】
［比較合成例２］
攪拌機及び温度計を備えた０．３リットルのガラス製反応器に爆燃法で製造されたシリカ（商品名：ＳＯ−Ｃ１、アドマテックス社製）１００ｇを仕込み、純水１ｇを攪拌下で添加し、密閉後、さらに６０℃で１０時間攪拌した。次いで、２５℃まで冷却した後、メチルトリメトキシシラン１ｇを攪拌下で添加し、密閉後、さらに２４時間攪拌した。次にヘキサメチルジシラザン２ｇを攪拌下で添加し、密閉後、さらに２４時間攪拌した。１２０℃に昇温し、窒素ガスを通気しながら残存原料および生成したアンモニアを除去し、疎水性球状シリカ粒子１０１ｇを得た。
【００９２】
［合成例６］トリ−ｎ−ブチル［３−（トリメトキシシリル）−プロピル］ホスホニウムクロライドの合成
窒素置換した３００ｍｌフラスコに、トリブチルホスフィン５０．７８ｇ（０．２４５モル）を仕込み、１２５℃まで昇温し、３−クロロプロピルトリメトキシシラン５２．１６ｇ（０．２４９モル）を８０分間で滴下した。滴下終了後、約１３０℃で１０時間反応を行った。反応の終了は、トリブチルホスフィンと二硫化炭素との呈色反応で確認した。反応終了後、ｎ−ヘキサンで３回洗浄を行った後、溶媒等の低沸不純物の除去のために７０℃で２時間、最大５Ｔｏｒｒで濃縮を行った。その結果、９４．９３ｇの油状物を得た。このものを６０ＭＨｚ1Ｈ−ＮＭＲ、ＩＲ（ＫＢｒ）及びＧＣ−ＭＳ（ＦＡＢ）の各測定により構造解析を行ったところ、トリ−ｎ−ブチル［３−（トリメトキシシリル）−プロピル］ホスホニウムクロライドであることを確認した。
【００９３】
［合成例７］トリ−ｎ−ヘキシル［３−（トリメトキシシリル）−プロピル］ホスホニウムクロライドの合成
窒素置換した３００ｍｌフラスコに、トリヘキシルホスフィン５８.９３ｇ（０.１９３モル）を仕込み、１５０℃まで昇温し、３−クロロプロピルトリメトキシシラン４２.９２ｇ（０.２０５モル）を８０分で滴下した。滴下終了後、約１５５℃で１０時間反応を行った。反応の終了は、トリヘキシルホスフィンと二硫化炭素との呈色反応で確認した。反応終了後、ｎ−ヘキサンで３回洗浄を行った後、溶媒等の低沸不純物の除去のために７０℃で２時間、最大５Ｔｏｒｒで濃縮を行った。その結果、９０．１０ｇの油状物を得た。このものを６０ＭＨｚ1Ｈ−ＮＭＲ、ＩＲ（ＫＢｒ）及びＧＣ−ＭＳ（ＦＡＢ）の各測定により構造解析を行ったところ、トリ−ｎ−ヘキシル［３−（トリメトキシシリル）−プロピル］ホスホニウムクロライドであることを確認した。
【００９４】
［合成例８］トリ−ｎ−オクチル［３−（トリメトキシシリル）−プロピル］ホスホニウムクロライドの合成
窒素置換した３００ｍｌフラスコに、トリオクチルホスフィン７１.４１ｇ（０.１７９モル）を仕込み、１８５℃まで昇温し、３−クロロプロピルトリメトキシシラン３９.３３ｇ（０.１８８モル）を約８０分で滴下した。滴下終了後、１９０℃で１０時間反応を行った。反応の終了は、トリオクチルホスフィンと二硫化炭素との呈色反応で確認した。反応終了後、ｎ−ヘキサンで３回洗浄を行った後、溶媒等の低沸不純物の除去のために７０℃で２時間、最大５Ｔｏｒｒで濃縮を行った。その結果、９２．６１ｇの油状物を得た。このものを６０ＭＨｚ1Ｈ−ＮＭＲ、ＩＲ（ＫＢｒ）及びＧＣ−ＭＳ（ＦＡＢ）の各測定により構造解析を行ったところ、トリ−ｎ−オクチル［３−（トリメトキシシリル）−プロピル］ホスホニウムクロライドであることを確認した。
【００９５】
［実施例１］
攪拌機、滴下ロート及び温度計を備えた１リットルのガラス製反応器に、メタノール４００ｇ及び前記合成例１で得られた疎水性球状シリカ粒子１００ｇを添加し、２５℃で攪拌しながらｎ−オクタデシルジメチル［３−（トリメトキシシリル）プロピル］アンモニウムクロライド（５０ｗｔ％メタノール溶液、富士フイルム和光純薬(株)製）２０ｇを３０分間かけて滴下した。滴下終了後、さらに６時間攪拌を継続した。その後溶媒を常圧下で留去して正帯電型疎水性球状シリカ粒子１０６ｇを得た。
【００９６】
［実施例２］
実施例１において、疎水性球状シリカ粒子を前記合成例２で得られたものに変えたこと以外は同様にして、正帯電型疎水性球状シリカ粒子１０７ｇを得た。
【００９７】
［実施例３］
実施例１において、疎水性球状シリカ粒子を前記合成例３で得られたものに変えたこと以外は同様にして、正帯電型疎水性球状シリカ粒子１０６ｇを得た。
【００９８】
［実施例４］
実施例３において、ｎ−オクタデシルジメチル［３−（トリメトキシシリル）プロピル］アンモニウムクロライド（５０ｗｔ％メタノール溶液）２０ｇを６０ｇに変えたこと以外は同様にして、正帯電型疎水性球状シリカ粒子１２８ｇを得た。
【００９９】
［実施例５］
実施例１において、疎水性球状シリカ粒子を前記合成例４で得られたものに変えたこと以外は同様にして、正帯電型疎水性球状シリカ粒子１０８ｇを得た。
【０１００】
［実施例６］
実施例１において、ｎ−オクタデシルジメチル［３−（トリメトキシシリル）プロピル］アンモニウムクロライド（５０ｗｔ％メタノール溶液）２０ｇを合成例６で得られたトリ−ｎ−ブチル［３−（トリメトキシシリル）−プロピル］ホスホニウムクロライド１０ｇに変えたこと以外は同様にして、正帯電型疎水性球状シリカ粒子１０９ｇを得た。
【０１０１】
［実施例７］
実施例３において、ｎ−オクタデシルジメチル［３−（トリメトキシシリル）プロピル］アンモニウムクロライド（５０ｗｔ％メタノール溶液）２０ｇを合成例６で得られたトリ−ｎ−ブチル［３−（トリメトキシシリル）−プロピル］ホスホニウムクロライド１０ｇに変えたこと以外は同様にして、正帯電型疎水性球状シリカ粒子１０９ｇを得た。
【０１０２】
［実施例８］
攪拌機、滴下ロート及び温度計を備えた１リットルのガラス製反応器に、メタノール４００ｇ及び前記合成例５で得られた疎水性球状シリカ粒子１００ｇを添加し、２５℃で攪拌しながら合成例６で得られたトリ−ｎ−ブチル［３−（トリメトキシシリル）−プロピル］ホスホニウムクロライド１０ｇを３０分間かけて滴下した。滴下終了後、さらに６時間攪拌を継続した。その後溶媒を常圧下で留去して正帯電型疎水性球状シリカ粒子１０８ｇを得た。
【０１０３】
［実施例９］
実施例１において、ｎ−オクタデシルジメチル［３−（トリメトキシシリル）プロピル］アンモニウムクロライド（５０ｗｔ％メタノール溶液）２０ｇを合成例７で得られたトリ−ｎ−ヘキシル［３−（トリメトキシシリル）−プロピル］ホスホニウムクロライド１０ｇに変えたこと以外は同様にして、正帯電型疎水性球状シリカ粒子１０８ｇを得た。
【０１０４】
［実施例１０］
実施例１において、ｎ−オクタデシルジメチル［３−（トリメトキシシリル）プロピル］アンモニウムクロライド（５０ｗｔ％メタノール溶液）２０ｇを合成例８で得られたトリ−ｎ−オクチル［３−（トリメトキシシリル）−プロピル］ホスホニウムクロライド１０ｇに変えたこと以外は同様にして、正帯電型疎水性球状シリカ粒子１０９ｇを得た。
【０１０５】
［比較例１］
実施例１において、疎水性球状シリカ粒子を前記比較合成例１で得られたものに変えたこと以外は同様にして、正帯電型疎水性球状シリカ粒子１０５ｇを得た。
【０１０６】
［比較例２］
比較例１において、ｎ−オクタデシルジメチル［３−（トリメトキシシリル）プロピル］アンモニウムクロライド（５０ｗｔ％メタノール溶液）２０ｇをトリ−ｎ−ブチル［３−（トリメトキシシリル）−プロピル］ホスホニウムクロライド１０ｇに変えたこと以外は同様にして、正帯電型疎水性球状シリカ粒子１０８ｇを得た。
【０１０７】
［比較例３］
実施例１において、疎水性球状シリカ粒子を前記比較合成例２で得られたものに変えたこと以外は同様にして、正帯電型疎水性球状シリカ粒子１０６ｇを得た。
【０１０８】
［比較例４］
比較例３において、ｎ−オクタデシルジメチル［３−（トリメトキシシリル）プロピル］アンモニウムクロライド（５０ｗｔ％メタノール溶液）２０ｇをトリ−ｎ−ブチル［３−（トリメトキシシリル）−プロピル］ホスホニウムクロライド１０ｇに変えたこと以外は同様にして、正帯電型疎水性球状シリカ粒子１０９ｇを得た。
【０１０９】
［比較例５］
攪拌機、滴下ロート及び温度計を備えた１リットルのガラス製反応器に、メタノール４００ｍｌを入れ、次いで前記合成例６で得られたトリ−ｎ−ブチル［３−（トリメトキシシリル）−プロピル］ホスホニウムクロライド４ｇ、メタノールシリカゾル（日産化学工業（株）製、ＳｉＯ2３０質量％、メジアン径１１ｎｍ、Ｄ９０／Ｄ１０比３．３０、平均円形度０．８０）６６．６ｇ（ＳｉＯ2含有量２０ｇ）、及びテトラエトキシシラン（信越化学工業（株）製）１０ｍｌを入れ攪拌混合した。次いで、十分に攪拌混合しながら２５℃で２５質量％アンモニア水２０ｍｌを添加した。次に２５℃で５時間攪拌し反応を行って透明な反応液を得た。反応終了後、反応液を減圧下に５０℃で蒸留し溶媒を除去し、残渣として正帯電型疎水性球状シリカ粒子２３ｇを得た。
【０１１０】
［比較例６］
攪拌機、滴下ロート及び温度計を備えた１リットルのガラス製反応器に、トルエン１００ｍｌ、ｎ−オクタデシルジメチル［３−（トリメトキシシリル）プロピル］アンモニウムクロライド（５０ｗｔ％メタノール溶液、富士フイルム和光純薬(株)製）２０ｇ及び３，３，３−トリフルオロプロピルトリメトキシシラン（信越化学工業（株）製）５ｇを入れ撹拌し溶解させた後、コロイダルシリカ（ＮｉｐｓｉｌＥ−２００；日本シリカ社製、メジアン径３００ｎｍ、Ｄ９０／Ｄ１０比２．９８、平均円形度０．８４）１００ｇを浸漬させた。この混合物を撹拌した後、１２０℃で加熱、乾燥を行い、さらにピンミルを用いて解砕し、正帯電型疎水性球状シリカ粒子１１１ｇを得た。
【０１１１】
［比較例７］
比較例６において、ｎ−オクタデシルジメチル［３−（トリメトキシシリル）プロピル］アンモニウムクロライド（５０ｗｔ％メタノール溶液）２０ｇをトリ−ｎ−ブチル［３−（トリメトキシシリル）−プロピル］ホスホニウムクロライド１０ｇに変えたこと以外は同様にして、正帯電型疎水性球状シリカ粒子１１３ｇを得た。
【０１１２】
［比較例８］
攪拌機、滴下ロート及び温度計を備えた１リットルのガラス製反応器に、メタノール４００ｇ及び前記合成例１で得られた疎水性球状シリカ粒子１００ｇを添加し、２５℃で攪拌しながら３−アミノプロピルトリメトキシシラン（信越化学工業（株）製、商品名ＫＢＭ−９０３）１０ｇを１０分間かけて滴下した。滴下終了後、さらに６時間攪拌を継続した。その後溶媒を常圧下で留去して正帯電型疎水性球状シリカ粒子１０５ｇを得た。
【０１１３】
【表１】
2020033224.tif 000006
【０１１４】
上記実施例及び比較例で合成したシリカ粒子を用いてトナーを作製し、トナー帯電量の測定、画像特性及び像流れ（カブリ性）の評価を行った。
［トナー帯電量］
スチレン／アクリル樹脂を粉砕分級して得た平均粒径８．２μｍのモデルトナー１ｇ及び標準キャリアＰ-０１（日本画像学会配布）１９ｇを量り込んだ１００ｍＬポリエチレン瓶に、実施例１〜７及び比較例１〜７で作製した正帯電型疎水性球状シリカ粒子をそれぞれ０．０１ｇ量りとった。このようにして調製されたサンプルを、日本画像学会標準のトナーの帯電量測定基準（日本画像学会誌、３７、４６１（１９９８））にしたがって調湿、混合を行い、混合時間を変えた時のトナー帯電量を測定した。なお、混合にはペイントコンディショナー（東洋精機製）を用い、トナー帯電量測定にはブローオフ帯電量測定装置（東芝ケミカル製、商品名：ＴＢ２０３）を用いた。測定は、温度２０℃〜２６℃、湿度４５％ＲＨ〜５５％ＲＨの条件で行った。結果を表２に示す。
【０１１５】
また、以下の配合組成となるように、スチレン／アクリル樹脂と、磁性粉と、電荷制御剤と、ワックスとを、二軸押出機にて溶融混練した。これを冷却した後、粉砕および分級を行い、平均粒子径が８μｍのトナー粒子を得た。
トナーの配合組成
スチレン／アクリル樹脂                                １００質量部
磁性粉（ＢＬ−２００；チタン工業（株）製）              ７５質量部
電荷制御剤（ＴＰ−４１５；保土ヶ谷化学（株）製）          ４質量部
ワックス（ビスコールＴＳ−２００；三洋化成工業（株）製）  ４質量部
また、得られたトナー粒子の粒度分布を測定し、５〜１３μｍの粒子径の範囲内に、全体の８０重量％以上が分布していることを確認した。
このトナー１００質量部に対し、上記正帯電型疎水性球状シリカ粒子（実施例１〜７、比較例１〜７）０．５質量部を外添して正帯電トナーを作製した。そして、京セラ製ページプリンタ（ＦＳ−３７５０）を用い、正帯電トナーの画像特性および像流れ（カブリ性）を評価した。なお、耐刷印字パターンとしては、２％印字原稿を使用した。結果を表３に示す。
【０１１６】
［画像特性］
得られた正帯電トナーを用いて、京セラ製ページプリンタ（ＦＳ−３７５０）により２０万枚実印字し、以下の基準から、初期画像特性、印刷後の画像特性、および高温高湿条件での画像特性の評価を行った。
初期画像特性（表３において「初期」と表記）は、通常環境（２０℃、６５％ＲＨ）にて、画像評価パターンを印字して初期画像とし、画像評価パターンであるソリッド画像濃度を、マクベス反射濃度計を用いて測定し評価した。
また、印刷後の画像特性（表３において「20万枚」と表記）は、通常環境（２０℃、６５％ＲＨ）にて、２０万枚印刷後の画像特性を初期画像特性と同様に測定して、評価した。
さらに、高温高湿条件での画像特性（表３において「高温高湿」と表記）は、高温高湿条件（３３℃、８５％ＲＨ）にて、画像評価パターンを印字し、画像特性を初期画像特性と同様に測定して、評価した。
評価基準
◎：画像濃度が、１．３５以上の値である。
○：画像濃度が、１．３  以上１．３５未満の値である。
△：画像濃度が、１．２  以上１．３  未満の値である。
×：画像濃度が、１．２  未満の値である。
【０１１７】
［カブリ性］
得られた正帯電トナーを用いて、画像特性の評価と同様に、京セラ製ページプリンタ（ＦＳ−３７５０）により２０万枚実印字し、以下の基準から、初期カブリ性、印刷後のカブリ性、および高温高湿条件でのカブリ性（地肌カブリ）の評価を行った。
評価基準
○：カブリを全く生じていない。
△：ややカブリを生じている。
×：顕著なカブリを生じている。
【０１１８】
【表２】
2020033224.tif 000007
【０１１９】
【表３】
2020033224.tif 000008
【０１２０】
以上の結果から、本発明の正帯電型疎水性球状シリカ粒子を用いることにより、トナーに所望の正帯電極性と帯電量を付与し、これを長期にわたって安定維持できることがわかった。